КАТАЛИЗАТОР ДЛЯ ВУЛКАНИЗАЦИИ ПОЛИИМИДА

1. Способ получения вулканизированной полиимидной пленки, имеющей увеличенную температуру стеклования, включающий:
смешивание фосфорного катализатора с полиимидом, катализатор добавляют в количествах от примерно 0,1 до примерно 10% от массы раствора полиимида;
покрытие субстрата смесью полиимид/катализатор; и
вулканизацию полиимида путем нагревания покрытого субстрата с образованием полиимидной пленки.
2. Способ в соответствии с п.1, в котором фосфорный катализатор добавляют к полиимиду в количестве от примерно 0,2 до примерно 5% от массы раствора полиимида.
3. Способ в соответствии с п.1, в котором фосфорный катализатор добавляют к полиимиду в количестве от примерно 0,5 до примерно 5% от массы раствора полиимида.
4. Способ в соответствии с п.1, в котором фосфорный катализатор выбирают из группы, включающей катализаторы на основе арил-, арилалкил-, алкилфосфора и их комбинаций.
5. Способ в соответствии с п.4, в котором арилфосфитный катализатор выбирают из группы, включающей диарил- и триарилфосфиты и их комбинации.
6. Способ в соответствии с п.4, в котором арилфосфитный катализатор выбирают из группы, включающей алкилдиарилфосфиты и диалкиларилфосфиты и их комбинации.
7. Способ в соответствии с п.5, в котором катализатор выбирают из группы, включающей дифенилфосфит и трифенилфосфит.
8. Способ в соответствии с п.1, который включает стадию добавления наполнителя к смеси полиимид/катализатор.
9. Способ в соответствии с п.8, в котором наполнитель выбирают из группы, включающей диоксид титана, оксид алюминия, оксид кремния, графит, сажу, стекловолокно и их комбинации.
10. Способ в соответствии с п.1, включающий стадию прибавления добавок к смеси полиимид/катализатор.
11. Способ в соответствии с п.10, в котором добавки выбирают из группы, включающей загустители, пластификаторы, улучшители текучести, антиадгезивы, антистатики, антиоксиданты, светостабилизаторы на основе затрудненных аминов, ультрафиолетовые светостабилизаторы и их комбинации.
12. Способ в соответствии с п.1, в котором покрытый субстрат нагревают в течение времени, составляющего до примерно 30 мин.
13. Способ увеличения температуры стеклования полиимидной пленки, включающий:
смешивание фосфорного катализатора с полиимидом, катализатор добавляют в количестве от примерно 0,1 до примерно 10% от массы полиимидного раствора;
покрытие субстрата смесью полиимид/катализатор; и
вулканизацию полиимида путем нагревания покрытого субстрата с образованием полиимидной пленки.
14. Способ в соответствии с п.13, в котором катализатор выбирают из группы диарил- и триарилфосфитов.
15. Способ в соответствии с п.14, в котором стадию вулканизации осуществляют при температуре выше 100°С.
16. Способ в соответствии с п.14, в котором стадию вулканизации осуществляют при температуре от примерно 100 до примерно 200°С.
17. Способ в соответствии с п.14, в котором стадия вулканизации включает нагревание покрытого субстрата в течение времени до примерно 30 мин.
18. Способ в соответствии с п.14, в котором стадия вулканизации включает нагревание покрытого субстрата в течение времени до примерно 15 мин.
19. Способ снижения температуры и времени вулканизации полиимидных пленок, включающий:
смешивание фосфорного катализатора с полиимидом, катализатор добавляют в количестве от примерно 0,1 до примерно 10% от массы раствора полиимида;
покрытие субстрата смесью полиимид/катализатор; и
вулканизацию полиимида нагреванием покрытого субстрата при температуре выше 100°С в течение времени до примерно 30 мин.
20. Способ снижения образования пустот в вулканизированных полиимидных пленках, включающий:
смешивание фосфорного катализатора с полиимидом, катализатор добавляют в количестве от примерно 0,1 до примерно 10% от массы раствора полиимида;
покрытие субстрата смесью полиимид/катализатор; и
вулканизацию полиимида нагреванием покрытого субстрата при температуре выше 100°С в течение времени до примерно 30 мин.